(57)【特許請求の範囲】
【請求項１】
ａ）多層印刷回路板の製造において、回路内部層を形成する銅又は銅合金からなる金属表面を、
１．酸化剤、
２．酸、
３．腐食防止剤、
４．ハロゲン化物イオン源、
５．モリブデン酸塩、タングステン酸塩、タンタル酸塩、ニオブ酸塩、バナジウム酸塩及びこれらの混合物からなる群から選ばれる接着増強イオン源、及び
６．任意に、水溶性ポリマーを含む水溶液からなる組成物と接触させて該金属表面上に変換被覆表面を形成し、そしてその後に、
ｂ）該表面に高分子物質を結合させることを特徴とする高分子物質の金属表面への接着を増強させる方法。
【請求項２】
酸化剤が過酸化水素及び過硫酸塩からなる群から選ばれ、酸が無機酸であり、ハロゲン化物イオン源がハロゲン化アルカリ金属塩及びオキソハロゲン化アルカリ金属塩からなる群から選ばれ、そして組成物１リットルにつきそれぞれ、酸化剤の濃度が６〜６０ｇ、酸の濃度が５〜３６０g、腐食防止剤の濃度が１〜２０g、ハロゲン化物イオン源の濃度が５〜５００ｍｇ、接着増強イオン源の濃度が１〜５００ｍｇ、水溶性ポリマーの濃度が１〜１５ｇである請求項１記載の方法。
【請求項３】
接着増強イオンがモリブデン酸塩イオンを含む請求項１又は２記載の方法。
【請求項４】
腐食防止剤がトリアゾール、ベンゾトリアゾール、イミダゾール、ベンズイミダゾール、テトラゾール及びこれらの混合物からなる群から選ばれる請求項１〜３のいずれか１項記載の方法。
【請求項５】
水溶液中に水溶性ポリマーが存在すると共に、水溶性ポリマーが酸化エチレンのポリマー、酸化エチレン−酸化プロピレンコポリマー、ポリエチレングリコール、ポリプロピレングリコール、ポリビニルアルコール及びこれらの混合物からなる群から選ばれる請求項１〜４のいずれか１項記載の方法。
【発明の詳細な説明】
【０００１】
【発明の属する技術分野】
本願発明は印刷回路に関するものであり、さらに詳しくは多層印刷回路を製造する方法に関するものである。
【０００２】
【従来の技術】
１以上の回路内部層を含有する印刷回路は、電子素子のさらなる重量及び空間維持の要求の増加とともに今日著しい用途がある。
【０００３】
多層印刷回路の典型的製造では、印刷回路内部層は、銅箔を被覆した誘電体物質を所望の回路パターンのポジ画像でレジストし、次いで露出した銅のエッチングによってパターン化する方法によって作られる。このレジストの除去と同時に、所望の銅回路パターンが残る。
【０００４】
回路パターンの任意の特定の型の１以上の回路内部層並びにグランド層及びパワー層を構成し得る回路内部層は、回路内部層間に１以上の半硬化誘電体物質層（「プリプレグ」層と呼称される）を挿入することによって多層回路に組み立てられ、回路内部層と誘電体物質とを交互にする複合物を形成する。この複合物を次いで加熱及び加圧して半硬化誘電体物質を硬化し、それと回路内部層との結合を達成する。そのように硬化された複合物は次いで多数のそれを通過する穴の開いたスルーホールをもち、これらのスルーホールはその後金属被覆され全ての回路層を伝導的に連結する手段を提供する。スルーホール金属被覆方法を通して所望の回路パターンもまた典型的には多層複合物の外表面層上に形成されるだろう。
【０００５】
多層印刷回路板の形成の別法は付加又は表面薄層回路技術によるものである。これらの技術は非伝導回路基板から始まり、回路素子がその上に付加的にめっきされる。更なる層はこの回路上にイメージ形成性コーテングを繰り返し適用し、そしてイメージ形成性コーテング上にさらなる回路素子をめっきすることによって達成される。
【０００６】
回路内部層の銅金属及び硬化プリプレグの間、又はこれらと接触する他の非伝導性コーテングの間に形成される接着結合の強さは、硬化多層複合物又はコーテングがその後の処理及び／又は使用において層間剥離されやすい結果になって、まだ満足できるものではないことが知られている。この問題に対する回答として、この技術は（プリプレグ層をもつ回路内部層の銅表面を多層複合物に組み立てる前に）回路内部層の銅表面上に酸化銅層を例えば銅表面の化学酸化によって形成する技術を開発した。この技術における最も初期の成果（「ブラックオキシド」接着促進剤と呼称される）は、酸化銅供給なしに得られたものに比べて、最終の多層回路の誘電体層と回路内部層との結合において多少の僅かな改良を生じた。ブラックオキシド技術のその後の変更は、銅表面上に先ずブラックオキシドコーテングを作り、その後にエイ・ジー・オスボーン著(A.G. Osborne)「An Alternate Route To Red Oxide For Inner Layer 」PC Fab. August. 1984に記載されている如く、１５％硫酸でブラックオキシドデポジットを後処理して接着促進剤として作用する「レッドオキシド」を作る方法を包含し、さらに得られる成功の程度を変化させる、レッドオキシド接着促進剤の直接形成を含む変更を包含する。この技術の最も注目すべき改良はランドー（Landau) の米国特許第４，４０９，０３７及び４，８４４，９８１号明細書に記載されている。比較的高いクロライト／比較的低い苛性銅酸化組成物から形成された酸化物を包含しそして回路内部層接着の実質的に改良された結果を生ずる、これらの両者の教示をそのまま参考としてここに組み入れる。
【０００７】
最も早く注目されているように、組み立てられ且つ硬化された多層回路複合物は、回路の回路層の伝導性相互連結の手段として役立つためにその後に金属被覆を必要とするスルーホールを備える。このスルーホールの金属被覆化はホール表面の樹脂スミア除去、触媒活性、無電解銅メッキ、電解銅メッキ、等の工程を含む。これらの工程の多くは、スルーホールの又はその近傍の露出された回路内部層部分上を被覆する酸化銅接着促進を溶解し得る酸等の媒質の使用を含む。ピンク環又は穴（露出された基板銅金属のピンク色のために）のスルーホールの回りの形成によって証明されるこの酸化銅の局部的溶解が多層回路中に局部的層間剥離をもたらし得る。
【０００８】
この技術はピンク環現象として良く知られており、そしてそのような局部的層間剥離を受けにくい多層印刷回路製造法を達成ために多大の努力を費やしてきた。示唆されている１つの方法は、単に存在する酸化銅の薄い容量によってその後の処理でのコーテングの溶解を阻止するように接着促進酸化銅を厚いコーテングとして提供することである。しかしながら、この厚い酸化物コーテングは接着促進剤それ自体としての効果が本来的により弱いので、この方法は本質的に意図とは逆の結果を招くことが判明している。多層複合物を組み立てる圧縮／硬化条件の最適化に関する他の示唆は単に制限された成功をもっただけである。
【０００９】
この問題に対する他の方法は回路内部層及びプリプレグ層を多層複合物に組み立てる前に酸化銅接着促進剤コーテングの後処理を包含する。例えば、コーダニ（Cordani)の米国特許第４，７７５，４４４号明細書は、回路内部層の銅表面が最初に酸化銅コーテングを備えそして次いで回路内部層が多層アッセンブリーに組み入れられる前にクロム酸で被覆される方法を記載している。この処理は酸化銅コーテングを安定させてその後の処理工程（例えばスルーホール金属被覆）で遭遇する酸媒質の溶解から保護し、それによりピンク環／層間剥離の可能性を最小にするために働く。
【００１０】
アカボシ他の米国特許第４，６４２，１６１号、ナカソ他の第４，９０２，５５１号及びカジハラ他の第４，９８１，５６０号明細書及びこれらに引用されている多くの文献は、回路内部層を多層回路組立品中に組み入れる前に回路内部層の銅表面を最初に処理して接着促進酸化銅の表面コーテングを与える方法に関するものである。そのように形成された酸化銅は次いで特定の還元剤及び条件を使用して金属銅に還元される。結果として、その後のスルーホール処理中に局所溶解のために及び基礎にある銅の局所露出のために存在する酸化銅はないので、そのような回路内部層を用いるその多層組立品はピンク環形成を示さないであろう。しかしながら、他の技術については、この型の方法は誘電体層と金属銅回路層との間で達成できる接着の点で疑わしい。回路結合表面が金属銅であるだけでなく、層境界にそって分離／層間剥離し易い別個の層（即ち（１）酸化銅の還元からの銅に対して（２）銅箔の銅）に金属銅がまた存在するので、これはこれらの還元方法において特に疑わしい。
【００１１】
アドラー（Adler)の米国特許第４，９９７，７２２号及び４，９９７，５１６号明細書は同様に回路内部層の銅表面上の酸化銅コーテングの形成そしてその後の酸化銅を金属銅に還元するための限定された還元溶液での処理を包含する。酸化銅のある部分はいっしょに金属銅に還元され得ない（これらはその代わりに含水酸化第一銅又は水酸化第一銅に還元される）、そしてこれらの種類はその後に金属銅にすでに還元されている部分を攻撃又は溶解しない非酸化酸に溶けだす。それとして、そのような回路内部層を採用する多層組立品は、その後のスルーホール処理には局所溶解及び基礎にある銅の局所露出のために酸化銅は存在しないので、ピンク環形成を示さない。しかしながら、第一に結合表面が金属銅でありそして第二に金属銅が主に別個の層（即ち（１）酸化銅の還元から銅に対して（２）銅箔の銅）に層境界にそって分離／層間剥離し易い状態が存在するので、ここで再び誘電体層及び金属銅回路内部層の間の接着の点で問題が生じ得る。
【００１２】
フェリアー（Ferrier)の米国特許第５，２８９，６３０号明細書の教示はそっくりそのまま参考としてここに組入れられるが、この米国特許は酸化銅の接着促進層が回路素子上に形成され、次いで形状的な諸特徴とその構造的な関係に悪影響を与えない方法で制御された溶解及び酸化銅の実質量の除去が行われる方法を開示している。
【００１３】
マクグラス（McGrath)のＰＣＴ出願ＷＯ９６／１９０９７号明細書の教示はそっくりそのまま参考としてここに組入れられるが、この米国特許は重合体物質の金属表面への接着の改良法を議論している。議論されている方法は金属表面を過酸化水素、無機酸、腐食防止剤及び第４アンモニウム表面活性剤からなる接着促進組成物と接触させることを包含する。
【００１４】
本発明は高分子材料の金属表面、特に銅又は銅合金表面への接着を改良する方法を提供する。ここで提供する方法は多層印刷回路の製造に特に有用である。ここで提供する方法は、金属表面と高分子材料の表面（即ち、回路層と中間絶縁層）との間の最適な接着を提供し、ピンク環を無くすか又は最小にし、そして通常の方法に比べて経済的に作用する。
【００１５】
【発明の概要】
本発明は高分子物質の金属表面、特に銅又は銅合金表面への接着を改良する方法を提供する。本願発明の方法は
１）金属表面を、
（ａ）酸化剤、
（ｂ）酸、
（ｃ）腐食防止剤、
（ｄ）ハロゲン化物イオン源、及び
（ｅ）モリブデン酸塩、タングステン酸塩、タンタル酸塩、ニオブ酸塩、バナジウム酸塩及びこれらの混合物からなる群から選ばれる接着増強イオン源を含む接着促進組成物と接触させ、
２）その後に、この金属表面に高分子物質を結合させることからなる。
【００１６】
本発明者は上記方法が特に金属表面が銅又は銅合金からなるときに、金属表面と高分子物質との接着を改良することを明らかにした。本願発明の方法は多層印刷回路基板の製造に特に適している。
【００１７】
【発明の詳細な記載】
本発明者は金属表面と高分子物質との間の接着が高分子物質を金属表面に結合させる前に金属表面を接着促進組成物と接触させることによって増強されることを明らかにした。従って、本願発明は高分子物質の金属表面への接着を増加させる方法を提供する。この方法は、
１）金属表面を
ａ）酸化剤、
ｂ）酸、
ｃ）腐食防止剤
ｄ）ハロゲン化物イオン源
ｅ）モリブデン酸塩、タングステン酸塩、タンタル酸塩、ニオブ酸塩、バウム酸塩及びこれらの混合物からなる群から選ばれる接着増強イオン源、及び
ｆ）任意に、水溶性ポリマーを含む接着促進組成物と接触させ、
２）その後に、高分子物質をこの金属表面と結合させることからなる。
【００１８】
本発明者は本発明の接着促進組成物が金属上にミクロ−粗変換−被覆表面を与えることを明らかにした。与えられた表面は、非処理金属表面に比べて顕著に増加された接着値が達成され、高分子材料との結合に特に適合される。さらに、変換被覆（処理）金属表面は増加した接着を維持しそして金属と高分子材料との間に生ずる望ましくない反応の可能性を減少させる。
【００１９】
本発明の方法は多層印刷回路基板の製造に特に適している。従って、本出願では、内部層の金属回路（通常銅）が本願発明で提供される接着促進組成物で処理される。処理後に、水すすぎ後に内部層がプリプレグ又はイメージ形成性誘電体等の高分子材料と一緒に結合され、多層印刷回路基板を生ずる。
【００２０】
処理されるべき金属表面は銅、銅合金、ニッケル及び鉄等の種々の金属からなることができる。しかしながら、本願発明の方法は金属表面が銅又は銅合金からなるときに最も優れた結果を与える。高分子材料はプリプレグ物質、ホトイメージ形成性樹脂、はんだマスク、接着剤又は高分子エッチング樹脂を包含する種々の高分子材料であり得る。
【００２１】
接着促進組成物で使用される酸化剤は接着促進組成物のマトリックス中で金属表面を酸化できる任意の酸化剤を含み得る。本発明者は過酸化水素及び過硫酸塩が本願発明で使用するために特に好ましい酸化剤であり、とりわけ過酸化水素が最も好ましい酸化剤であることを明らかにした。接着促進組成物での酸化剤の濃度は１リットルにつき６〜６０グラムの範囲であってよく、好ましくは１リットルにつき１２〜３０グラムである。
【００２２】
接着促進組成物で使用される酸はマトリックス中で安定である任意の酸であってよいが、本発明者は無機酸が特に好ましいことを明らかにした。硫酸が特に好ましい。接着促進組成物中の酸の濃度は１リットルにつき５〜３６０グラムの範囲であってよく、好ましくは１リットルにつき７０〜１１０グラムである。
【００２３】
接着促進組成物で使用される腐食防止剤は金属表面と効果的に反応して保護複合層を形成する化合物である。好ましい腐食防止剤はトリアゾール、ベンゾトリアゾール、テトラゾール、イミダゾール、ベンズイミダゾール及びこれらの混合物からなる群から選ばれる。接着促進組成物中の腐食防止剤の濃度は１リットルにつき１〜２０グラムの範囲であってよく、好ましくは１リットルにつき６〜１２グラムである。
【００２４】
ハロゲン化物イオン源は接着促進組成物の混合物でハロゲン化物イオンを与えるいずれかの化合物であり。好ましくは、ハロゲン化物イオンは塩化ナトリウム又は塩化カリウム等のアルカリ金属塩、塩化ナトリウム又は塩化カリウム等のオキソハライド、又は塩酸等のハロゲン化物生成無機酸である。好ましくはハロゲン化物イオン源は接着促進組成物に塩化物イオンを与え、そして最も好ましくはハロゲン化物イオン源は接着促進組成物に塩素酸塩イオンを与える。接着促進組成物中のハロゲン化物イオン源の濃度は全てハロゲン化物イオン含量を基準にして、１リットルにつき５〜５００ミリグラムの範囲であってよく、好ましくは１リットルにつき１０〜５０ミリグラムである。
【００２５】
接着増強イオン源は接着促進組成物にモリブデン酸塩、タングステン酸塩、タンタル酸塩、ニオブ酸塩、バナジウム酸塩及びこれらの混合物からなる群から選ばれるイオンを提供するいずれかの物質であり得る。そのようなイオン源は、モリブデン酸ナトリウム（又はカリウム）、タングステン酸ナトリウム（又はカリウム）、タンタル酸ナトリウム（又はカリウム）、ニオブ酸ナトリウム（又はカリウム）、バナジウム酸ナトリウム（又はカリウム）等のモリブデン酸、タングステン酸、タンタル酸、ニオブ酸、バナジウム酸及びこれらの混合物のアルカリ金属塩を包含する。好ましいイオン源はモリブデン酸、バナジウム酸及びタングステン酸等のモリブデン、タングステン、ニオブ、バナジウム及びこれらの混合物のイソ及びヘテロポリ酸を包含する。接着増強イオンの最も好ましいイオン源はモリブデン酸である。接着増強イオンの濃度は（接着増強イオン含量を基準にして）１リットルにつき１〜５００ミリグラムの範囲であってよく、好ましくは１リットルにつき５〜２００ミリグラムである。
【００２６】
適宜にしかし好ましくは、接着促進組成物はまた水溶性ポリマーを含む。好ましくは、水溶性ポリマーは湿潤剤又は表面活性剤ではなく、その代わりに低分子量水溶性モノマーの水溶性ホモポリマー又はコポリマーである。最も好ましくは、水溶性ポリマーは酸化エチレンのポリマー、酸化エチレン−酸化プロピレンコポリマー、ポリエチレングリコール、ポリプロピレングリコール又はポリビニルアルコールである。その中で、商標名カルボワックス（Carbowax) でユニオンカーバイド社によって市販されている酸化エチレンのポリマー、又はポリエチレングリコールが最も好ましい。本発明はカルボワックス７５０及びカルボワックスＭＰＥＧ２０００が特に有用であることを明らかにした。また、ＢＡＳＦによってプルロニック（Pluronic) の商標名で市販されている酸化エチレンポリマー又は酸化エチレン−酸化プロピレンコポリマーが特に有用である。接着促進組成物中の水溶性ポリマーの濃度は１リットルにつき１〜１５グラムの範囲であってよく、好ましくは１リットルにつき３〜６グラムである。
【００２７】
金属表面を浸漬、スプレー、又はフラッドを含む種々の方法で接着促進組成物によって処理できる。処理中の接着促進組成物の温度は８０°Ｆ〜１５０°Ｆ（２６．７°Ｃ〜６６°Ｃ）の範囲であってよく、好ましくは９０°Ｆ〜１２０°Ｆ（３２．２°Ｃ〜４９°Ｃ）である。処理時間は温度及び処理方法に従って変化するが、１５秒〜１５分の範囲であってよく、好ましくは１〜２分である。
【００２８】
【実施例】
次の実施例は本発明を説明するものであり、本発明を限定するものとすべきではない。
【００２９】
実施例  １
４．６重量％の硫酸、２．８重量％の５０％過酸化水素、６．３ｇ／Ｌのベンゾトリアゾール、ほぼ１５ｍｇ／Ｌの塩化ナトリウム、ほぼ１ｇ／ＬのカルボワックスＭＰＥＧ２０００酸化ポリエチレン、及び２１．６ｇ／Ｌの銅イオン（老化した又使用済の接着促進組成物を擬態するために、例えば接着促進組成物を銅表面に利用するとき、銅イオンを溶液に組み入れる）をほぼ９５°Ｆ（３５°Ｃ）に加熱した。２ｇ／Ｌのベンゾトリアゾール及び２重量％の５０％過酸化水素からなる新鮮な予備浸漬（プレディップ）溶液を作った。ほぼ１．５インチ（３８．１ｍｍ）の幅及び３インチ（７６．２ｍｍ）の長さの銅クラッディング樹脂パネルを計量し、下記の処理サイクルに付した。
【００３０】
0003798593.tif 000002
処理後にパネルは紫色／曇りの外観をもった。このパネルを計量し、この表面から除去された銅のおよその厚さを重量減少から計算した。１オンス（２８．３５ｇ）の厚さの銅箔（ホイル）及び銅クラッディング樹脂パネルを次いでこの同じサイクルに付した。さらに５０ｍｇ／Ｌのモリブテン酸をさらにこの銅処理液に加え、この実験を繰り返した。さらに５０ｍｇ／Ｌのモリブテン酸の添加を、各添加後に適正な実験を維持しながら、１５０ｍｇ／Ｌのモリブテン酸の全部が添加されるまで行った。均等なコア及び箔がネルコ（Nelco)４２０５−２グラス／エポキシＢステージと共に積層された。積層後にこのパネルを箔側面上に１インチ（２５．４ｍｍ）幅のストリップを与えるためにエッチングし、焼き固めそして５５０°Ｆ（２８８°Ｃ）で、０、１０及び２０秒間、スズ／鉛はんだ（ソルダ）に浸した。次いで、剥離強度をはんだ浸漬後に各パネルについて決定した。次の結果を得た。
0003798593.tif 000003
このシステムにおいてモリブデン酸濃度の増加がはんだ未処理条件及びはんだストレス条件の両者について銅／樹脂剥離強さの増加を与えた。
【００３１】
実施例  ２
ほぼ３重量％の硫酸、０．７５重量％の５０％過酸化水素、８ｇ／Ｌのベンゾトリアゾール及び３０ｍｇ／Ｌの塩化カリウムからなる銅処理溶液を作った。２ｇ／Ｌのベンゾトリアゾール及び１重量％の５０％過酸化水素の予備浸漬（プレディップ）溶液をまた作った。エッチ等級パネル及びコア及び箔を、この処理バス及び予備浸漬のよって実施例１で使用した処理バス及び予備浸漬を代えることによって、実施例１のサイクルに付した。実験はほぼ１００°Ｆ（３７．８°Ｃ）のバス温度で行った。次いで１０ｍｇ／Ｌのモリブデン酸の添加を処理バスに行い、そしてこの実験を切り返した。処理後に、コア及び箔を実施例１に於ける如く積層し、エッチングし、焼き固め、そしてはんだに浸した。次の結果を得た。
0003798593.tif 000004
再び、モリブデン酸塩イオンの銅処理溶液への添加が銅の樹脂への結合を改良することを明らかにする。